(57)【要約】  本発明は、衛生用品に使用するための改善された吸水性貯蔵層に関し、この場合この吸水性貯蔵層は、本質的にセルロース不含である。【特許請求の範囲】
【請求項１】
不織布裏面シートと吸水性ポリマー粒子と液体浸透性表面シートから構成されている吸水性貯蔵層であって、この吸水性ポリマー粒子が不織布裏面シート上に固着されていることを特徴とする、上記の吸水性貯蔵層。
【請求項２】
液体浸透性表面シートが不織布裏面シートと接着され、ポケットが形成された、請求項１記載の貯蔵層。
【請求項３】
ポケット間のブリッジが他の吸水性ポリマー粒子で充填され、さらなる吸水性ポリマー粒子が第１の液体浸透性表面シートとの接着によって第２の液体浸透性表面シートと固着している、請求項２記載の貯蔵層。
【請求項４】
不織布裏面シートが上向きに方向付けられた繊維を有し、吸水性ポリマー粒子が繊維の範囲内に存在する、請求項１記載の貯蔵層。
【請求項５】
液体浸透性表面シートが繊維と接着された、請求項４記載の貯蔵層。
【請求項６】
不織布裏面シートと液体浸透性表面シートとの間に液体浸透性マトリックスが存在する、請求項１記載の貯蔵層。
【請求項７】
液体浸透性マトリックスが不織布裏面シートおよび液体浸透性表面シートと接着された、請求項６記載の貯蔵層。
【請求項８】
吸水性ポリマー粒子が少なくとも１５ｇ／ｇの遠心分離保持能を有する、請求項１から７までのいずれか１項に記載の貯蔵層。
【請求項９】
請求項１から８までのいずれか１項記載の吸水性貯蔵層を含む衛生用品。
【発明の詳細な説明】
【技術分野】
【０００１】
本発明は、衛生用品に使用するための改善された吸水性貯蔵層に関し、この場合この吸水性貯蔵層は、本質的にセルロース不含である。
【０００２】
吸水性ポリマー粒子の製造および衛生用品を製造するための当該吸水性ポリマー粒子の使用は、例えば単行本の"Ｍｏｄｅｒｎ  Ｓｕｐｅｒａｂｓｏｒｂｅｎｔ  Ｐｏｌｙｍｅｒ  Ｔｅｃｈｎｏｌｏｇｙ"，Ｆ．Ｌ．ＢｕｃｈｈｏｌｚおよびＡＴ．Ｇｒａｈａｍ，Ｗｉｌｅｙ−ＶＣＨ，１９９８中、殊に第２５２〜２５８頁に記載されている。吸水性ポリマー粒子は、超吸収体とも呼称される。
【０００３】
現在商業的に使用可能な使い捨ておむつは、通常、液体浸透性表面シート（Ａ）と、液体不浸透性裏面シート（Ｂ）と、層（Ａ）と（Ｂ）との間の吸水性貯蔵層（Ｃ）と、層（Ａ）と（Ｃ）との間の吸収−および分配層（Ｄ）とから構成されている。
【０００４】
吸水性貯蔵層は、通常、吸水性ポリマー粒子とセルロース繊維との混合物から構成され、この場合この吸水性ポリマー粒子は、セルロースマトリックスによって固着されている。
【０００５】
近年においては、絶えずよりいっそう薄手の使い捨ておむつを求める傾向にあった。絶えずよりいっそう薄手の使い捨ておむつを製造するために、吸水性貯蔵層中のセルロース繊維の割合は、絶えずますます減少された。この場合には、それによってセルロースマトリックスが絶えずさらに薄手にされ、吸水性貯蔵層中での吸水性ポリマー粒子の移動度が増大することは、不利である。
【０００６】
殊に、本質的にセルロース繊維不含である、即ち殆ど専ら吸水性ポリマー粒子からなる吸水性貯蔵層が望ましい場合には、吸水性ポリマー粒子が使い捨ておむつの内部で摺動するか、またはむしろ全体的に使い捨ておむつから転がり落ちるという危険がある。
【０００７】
この問題を解決するために、新しい種類の吸水性貯蔵層が製造された。例えば、ＷＯ  ９７／１７３９７Ａ１には、吸水性フォームを製造するための方法が記載されている。この種のフォームを使用する場合には、セルロース繊維の使用を完全に省略することができる。
【０００８】
セルロース不含の衛生用品は、熱可塑性ポリマーを微細な繊維に紡糸する限り、吸水性ポリマー粒子を熱可塑性ポリマー、殊に溶融接着剤により適当な不織布裏面シート上に固着することによって固定されてもよい。このような製品は、例えば米国特許第２００３／０１８１１１５号明細書、米国特許第２００４／０１６７４８６号明細書、米国特許第２００４／０７１３６３号明細書、米国特許第２００５／０９７０２５号明細書、米国特許第２００７／１５６１０８号明細書、米国特許第２００８／０１２５７３５号明細書、欧州特許出願公開第１９１７９４０号明細書Ａ１、欧州特許出願公開第１９１３９１２号明細書Ａ１、欧州特許出願公開第１９１３９１３号明細書Ａ２、欧州特許出願公開第１９１３９１３号明細書Ａ２、欧州特許出願公開第１９１１４５２号明細書Ａ２、欧州特許出願公開第１９１１４２６号明細書Ａ２、欧州特許出願公開第１４４７０６７号明細書Ａ１、欧州特許出願公開第１８１３２３７号明細書Ａ２、欧州特許出願公開第１８１３２３６号明細書Ａ２、欧州特許出願公開第１８０８１５２号明細書、欧州特許出願公開第１４４７０６６号明細書Ａ１中に記載されている。製造方法は、ＷＯ  ２００８／１５５７２２Ａ２、ＷＯ  ２００８／１５５７０２Ａ１、ＷＯ  ２００８／１５５７１１Ａ１、ＷＯ  ２００８／１５５７１０Ａ１、ＷＯ  ２００８／１５５７０１Ａ１、ＷＯ  ２００８／１５５６９９Ａ１中に開示されている。相対的に複雑な製造方法は、不利である。それというのも、接着剤繊維を吸水性ポリマー粒子の存在で紡糸することは、困難であり、かつ間違いを被りやすいからである。
【０００９】
更に、伸張性のセルロース不含の衛生用品は、公知であり、米国特許第２００６／０００４３３６号明細書、米国特許第２００７／０１３５７８５号明細書、米国特許第２００５／０１３７０８５号明細書には、同時に適当な熱可塑性ポリマーから繊維を紡糸しかつ吸水性ポリマー粒子を混入することによって、この衛生用品を製造することが開示されている。この方法も複雑であり、間違いを被りやすい。
【００１０】
本発明の課題は、衛生用品、殊に使い捨ておむつのための改善された吸水性貯蔵層を準備することであった。改善された吸水性貯蔵層には、通常の吸水性ポリマー粒子が使用可能であるべきであった。更に、改善された吸水性貯蔵層は、本質的にセルロース繊維不含であるべきであり、吸水性貯蔵層中の吸水性ポリマー粒子は、乾燥状態ならびに湿潤状態で摺動しないし転がり落ちもしないはずであった。セルロース繊維不含とは、本発明の範囲内で、本発明による貯蔵層中のセルロースの割合が特に３０質量％未満、有利に２０質量％未満、特に有利に１０質量％未満、殊に有利に５質量％未満であることを意味する。理想的な場合には、セルロースは、全く含有されていない。
【００１１】
この課題は、吸水性ポリマー粒子が不織布裏面シート上に固着されていることによって特徴付けられる、不織布裏面シートと吸水性ポリマー粒子と液体浸透性表面シートとからなる吸水性貯蔵層によって解決された。
【００１２】
本発明の１つの実施態様において、液体浸透性表面シートは、不織布裏面シートと接着され、ポケットが形成される。このためには、通常の接着剤が使用されてよい。しかし、液体浸透性表面シートおよび／または不織布裏面シートが全体的または部分的に熱可塑性ポリマーから形成され、液体浸透性表面シートが部分的な溶融によって不織布裏面シートと接着されることも可能である。適当な不織布裏面シートは、熱可塑性繊維（例えば、ポリオレフィン、ポリエステル、ポリアミド）と非熱可塑性繊維（例えば、セルロース）との混合物から構成されていてもよい。
【００１３】
吸水性ポリマー粒子で充填されたポケットを形成することによって、吸水性貯蔵層は、キルティングの縫い物の形を得る。吸水性ポリマー粒子は、このポケットによって吸水性貯蔵層の内部での摺動が回避される。
【００１４】
この実施態様のもう１つの好ましい変法において、凹所は、液体伝導性の充填材料で部分的に充填され、それによって場合によりポケットは、付加的に覆われる。このために、充填材料としては、単独での親水性繊維（例えば、セルロース、ビスコースまたはレーヨン）、または別の繊維（例えば、プロピレンまたは酢酸セルロース）との混合物での親水性繊維がこれに該当する。これは、１つより多い成分からなりかつ複層状または多層状断面、または中空断面を有する繊維であってよい。このような繊維は、典型的には単純な平滑な繊維よりも良好に液体を導く。
【００１５】
好ましくは、液体浸透性表面シートを不織布裏面シートと接着することによって生じた、吸水性貯蔵層の凹所は、さらなる吸水性ポリマー粒子で充填され、かつさらなる液体浸透性表面シートと固着される。
【００１６】
本発明の第２の実施態様において、上向きに突出する、有利に親水性の繊維を有する不織布裏面シートが使用される。吸水性ポリマー粒子は、繊維によって不織布裏面シートと液体浸透性表面シートとの間に固着される。液体浸透性表面シートは、特に不織布裏面シートの繊維と接着される。上向きに突出する繊維は、公知の全てのポリマーおよびこれらの混合物から構成されていてよいが、しかし、好ましいのは、ポリオレフィン、ポリエステル、ポリウレタン、セルロースおよびその誘導体、ポリアミドである。これは、１つより多い成分からなりかつ複層状または多層状断面、または中空断面を有する繊維であってよい。
【００１７】
本発明の第３の実施態様において、液体浸透性材料から構成された軟質マトリックスは、不織布裏面シート上に施され、吸水性ポリマー粒子は、マトリックスのチャンバー中に導入される。このマトリックスのチャンバーは、液体浸透性表面シートで閉鎖される。軟質マトリックスは、特に不織布裏面シートおよび液体浸透性表面シートと接着される。
【００１８】
この実施態様の１つの利点は、付加的に吸水性貯蔵層内で液体分配が促進されるようにマトリックス材料を選択することができることである。この目的のために適しているのは、プレスされた親水性繊維（例えば、セルロース、化学的に沈殿されたセルロースまたは架橋されたセルロース）または貫通気孔の軟質スポンジである。スポンジの場合には、親水性のタイプが好ましい。マトリックス材料は、発泡された状態（プレスされていない状態）で特に０．００１〜２．０ｍｍ、有利に０．０１〜１．０ｍｍ、特に有利に０．０３〜０．５ｍｍ、殊に有利に０．０６〜０．３ｍｍの直径を有する連続気孔を有する。
【００１９】
全ての実施態様において、もう１つの特に好ましい変法で付加的に吸水性ポリマー粒子を乾式固着するために水溶性接着剤を使用することができる。接着剤は、例えば吸水性ポリマー粒子の施与前に不織布裏面シート上に施される。こん施与は、例えば点状、平面状または有利にストリップ中で機械走行方向に、または機械走行方向に対して横方向または対角線方向に行なうことができる。水溶性接着剤は、例えばポリビニルアルコール、ポリビニルピロリドン、ポリエチレングリコール、澱粉および澱粉誘導体、セルロースおよびセルロース誘導体またはポリアクリル酸から構成されていてよい。特に有利には、水溶性の接着剤は、少なくとも１つのポリアミンを含有するかまたは当該アミンからなる。適当なポリアミンは、ポリビニルアミン、ポリエチレンイミン、ポリアリルアミンである。特に好ましいのは、ポリビニルアミンである。湿分と接触した場合、アミンは、接着剤から溶解し、膨潤するヒドロゲルに結合するようになり、それによって付加的に膨潤した状態で特殊なゲル層安定性を生じる。
【００２０】
好ましい実施態様において、不織布裏面シートのウェブは、機械走行方向に移動し、その上に吸水性ポリマー粒子を有するストリップまたは幾何学的パターンが施される。この場合、本発明の第２の実施態様において、閉鎖された面を得ることができる。しかし、全部で３つの実施態様において、任意の幾何学的形状およびパターン、例えば前記面内に吸水性ポリマー粒子を有するクッションが配置されているようなものが考えられる。この場合には、施された吸水性ポリマー粒子のクッションまたは堆積物は、全ての任意の形、例えば円形、楕円形、矩形、正方形、三角形（上方から見て）を面内に取ることができる。特に好ましいのは、二次元の面が間隙なしに覆われうるような任意の多角形または多角形の混合物である。特に有利には、１つ以上の連続的ストリップが機械的走行方向に施され、この場合このストリップは、互いに平行に走行する。
【００２１】
ポケットの場合には、吸水性ポリマー粒子ができるだけ支障がないように膨潤しうるようにするために、ポケットをルーズに充填することは、好ましい。しかし、選択的に表面シートとして、または裏面シートとして弾性不織布を使用することもできる。このような不織布は、商業的に入手可能である。
【００２２】
全ての実施態様において、不織布裏面シートは、減圧により適当な機械上で、載置すべき吸水性ポリマー粒子がその際にマスクまたは類似の手段によりそこに載置されうるように固着され、したがってこの吸水性ポリマー粒子が、存在する吸引作用によって処理中に下方から固着して維持されるように固着される。同様にこうして別の成分も一時的に固着されうる。
【図面の簡単な説明】
【００２３】
【図１ａ】第１の実施態様の本発明による吸水性貯蔵層の１つの横断面を示す略図。
【図１ｂ】第１の実施態様の本発明による吸水性貯蔵層の他の横断面を示す略図。
【図１ｃ】第１の実施態様の本発明による吸水性貯蔵層の長手方向を示す断面図。
【図２】第２の実施態様の本発明による吸水性貯蔵層を示す横断面図。
【図３ａ】第３の実施態様の本発明による吸水性貯蔵層の１つの横断面を示す略図。
【図３ｂ】第３の実施態様の本発明による吸水性貯蔵層の他の横断面を示す略図。
【００２４】
Ａ．吸水性ポリマー粒子
水吸収性ポリマー粒子は、モノマー溶液またはモノマー懸濁液の重合によって製造され、通常、水不溶性である。
【００２５】
モノマーａ）は、特に水溶性であり、即ち２３℃で水中での溶解性は、典型的には少なくとも水１ｇ／１００ｇ、有利に少なくとも水５ｇ／１００ｇ、特に有利に少なくとも水２５ｇ／１００ｇ、殊に有利に少なくとも水３５ｇ／１００ｇである。
【００２６】
適当なモノマーａ）は、例えばエチレン系不飽和カルボン酸、例えばアクリル酸、メタクリル酸およびイタコン酸である。特に有利なモノマーは、アクリル酸及びメタクリル酸である。殊に有利なのは、アクリル酸である。
【００２７】
更に、適当なモノマーａ）は、例えばエチレン系不飽和スルホン酸、例えばスチレンスルホン酸および２−アクリルアミド−２−メチルプロパンスルホン酸（ＡＭＰＳ）である。
【００２８】
不純物は、重合に対して重大な影響を及ぼしうる。従って、使用される原料は、できるだけ高純度を有するべきである。従って、モノマーａ）を特に精製することは、しばしば好ましい。適当な精製法は、例えばＷＯ  ２００２／０５５４６９Ａ１、ＷＯ  ２００３／０７８３７８Ａ１およびＷＯ  ２００４／０３５５１４Ａ１中に記載されている。適当なモノマーａ）は、例えばＷＯ  ２００４／０３５５１４Ａ１の記載により精製された、アクリル酸９９．８４６０質量％、酢酸０．０９５０質量％、水０．０３３２質量％、プロピオン酸０．０２０３質量％、フルフラール０．０００１質量％、無水マレイン酸０．０００１質量％、ジアクリル酸０．０００３質量％およびヒドロキノンモノメチルエーテル０．００５０質量％を有するアクリル酸である。
【００２９】
モノマーａ）の全量に対するアクリル酸および／またはその塩の割合は、有利に少なくとも５０モル％、特に有利に少なくとも９０モル％、殊に有利に少なくとも９５モル％である。
【００３０】
モノマーａ）は、通常、重合抑制剤、特にヒドロキノン半エーテルを貯蔵安定剤として含有する。
【００３１】
モノマー溶液は、それぞれ中和されていないモノマーａ）に対して特に２５０質量ｐｐｍまで、有利に最大１３０質量ｐｐｍ、特に有利に最大７０質量ｐｐｍ、有利に少なくとも１０質量ｐｐｍ、特に有利に少なくとも３０質量ｐｐｍ、殊に５０質量ｐｐｍのヒドロキノン半エーテルを含有する。例えば、このモノマー溶液の製造のために、ヒドロキノン半エーテルを相応する量で含有するエチレン系不飽和の酸基含有モノマーを使用することができる。
【００３２】
好ましいヒドロキノン半エーテルは、ヒドロキノンモノメチルエーテル（ＭＥＨＱ）および／またはα−トコフェロール（ビタミンＥ）である。
【００３３】
適当な架橋剤ｂ）は、架橋に適した少なくとも２個の基を有する化合物である。この種の基は、例えば重合体鎖中にラジカル的に重合導入することができるエチレン系不飽和基、およびモノマーａ）の酸基との共有結合を形成することができる官能基である。更に、また、モノマーａ）の少なくとも２個の酸基との配位結合を形成することができる多価金属塩は、架橋剤ｂ）として適している。
【００３４】
架橋剤ｂ）は、特にポリマー網状組織中にラジカル的に重合導入することができる少なくとも２個の重合可能な基を有する化合物である。適当な架橋剤ｂ）は、例えば欧州特許出願公開第０５３０４３８号明細書Ａ１にエチレングリコールジメタクリレート、ジエチレングリコールジアクリレート、ポリエチレングリコールジアクリレート、アリルメタクリレート、トリメチロールプロパントリアクリレート、トリアリルアミン、テトラアリルアンモニウムクロリド、テトラアリルオキシエタンが、例えば欧州特許出願公開第０５４７８４７号明細書Ａ１、欧州特許出願公開第０５５９４７６号明細書Ａ１、欧州特許出願公開第０６３２０６８号明細書Ａ１、ＷＯ  ９３／２１２３７Ａ１、ＷＯ  ２００３／１０４２９９Ａ１、ＷＯ  ２００３／１０４３００Ａ１、ＷＯ  ２００３／１０４３０１Ａ１およびドイツ連邦共和国特許出願公開第１０３３１４５０号明細書Ａ１にジアクリレートおよびトリアクリレートが、例えばドイツ連邦共和国特許出願公開第１０３３１４５６号明細書Ａ１およびドイツ連邦共和国特許出願公開第１０３５５４０１号明細書Ａ１にアクリレート基と共にさらにエチレン系不飽和基を含有する混合アクリレートが、または例えばドイツ連邦共和国特許出願公開第１９５４３３６８号明細書Ａ１、ドイツ連邦共和国特許出願公開第１９６４６４８４号明細書Ａ１、ＷＯ  ９０／１５８３０Ａ１およびＷＯ  ２００２／０３２９６２Ａ２に架橋剤混合物が記載されている。
【００３５】
好ましい架橋剤ｂ）は、ペンタエリトリットトリアリルエーテル、テトラアリルオキシエタン、メチレンビスメタクリルアミド、１５箇所エトキシル化されたトリメチロールプロパントリアクリレート、ポリエチレングリコールジアクリレート、トリメチロールプロパントリアクリレートおよびトリアリルアミンである。
【００３６】
殊に有利な架橋剤ｂ）は、例えばＷＯ  ２００３／１０４３０１Ａ１に記載されているような、アクリル酸またはメタクリル酸でジアクリレートまたはトリアクリレートにエステル化された、複数箇所エトキシル化されたおよび／またはプロポキシル化されたグリセリンである。３〜１０箇所エトキシル化されたグリセリンのジアクリラート及び／又はトリアクリラートが特に有利である。１〜５箇所エトキシル化および／またはプロポキシル化されたグリセリンのジアクリレートまたはトリアクリレートが特に有利である。３〜５箇所エトキシル化および／またはプロポキシル化されたグリセリンのトリアクリレート、殊に３箇所エトキシル化されたグリセリンのトリアクリレートが最も有利である。
【００３７】
架橋剤ｂ）の量は、それぞれモノマーａ）に対して特に０．０５〜１．５質量％、特に有利に０．１〜１質量％、殊に有利に０．３〜０．６質量％である。架橋剤の含有量が上昇すると、遠心分離保持能（ＣＲＣ）は低下し、２１．０ｇ／ｃｍ2の圧力下での吸収量は、最大を突破する。
【００３８】
開始剤ｃ）として、重合条件下でラジカル的に製造された全ての化合物、例えば熱開始剤、酸化還元開始剤、光開始剤が使用されてよい。適当な酸化還元開始剤は、ナトリウムペルオキソジスルフェート／アスコルビン酸、過酸化水素／アスコルビン酸、ナトリウムペルオキソジスルフェート／亜硫酸水素ナトリウムおよび過酸化水素／亜硫酸水素ナトリウムである。特に、熱開始剤と酸化還元開始剤との混合物、例えばナトリウムペルオキシジスルフェート／過酸化水素／アスコルビン酸が使用される。しかし、還元性成分として、特に２−ヒドロキシ−２−スルフィナト酢酸のナトリウム塩と２−ヒドロキシ−２−スルホナト酢酸の二ナトリウム塩と亜硫酸水素ナトリウムとからなる混合物が使用される。この種の混合物は、Ｂｒｕｅｇｇｏｌｉｔｅ（登録商標）ＦＦ６およびＢｒｕｅｇｇｏｌｉｔｅ（登録商標）ＦＦ７（Ｂｒｕｅｇｇｅｍａｎｎ  Ｃｈｅｍｉｃａｌｓ社; Ｈｅｉｌｂｒｏｎｎ在;ＤＥ）として入手可能である。
【００３９】
エチレン系不飽和酸基含有モノマーａ）と共重合可能なエチレン系不飽和モノマーｄ）は、例えばアクリルアミド、メタクリルアミド、ヒドロキシエチルアクリレート、ヒドロキシエチルメタクリレート、ジメチルアミノエチルメタクリレート、ジメチルアミノエチルアクリレート、ジメチルアミノプロピルアクリレート、ジエチルアミノプロピルアクリレート、ジメチルアミノエチルメタクリレート、ジエチルアミノエチルメタクリレートである。
【００４０】
水溶性ポリマーｅ）として、ポリビニルアルコール、ポリビニルピロリドン、澱粉、澱粉誘導体、変性セルロース、例えばメチルセルロースまたはヒドロキシエチルセルロース、ゼラチン、ポリグリコールまたはポリアクリル酸、特に澱粉、澱粉誘導体および変性セルロースを使用することができる。
【００４１】
通常、モノマー水溶液が使用される。モノマー溶液の含水量は、特に４０〜７５質量％、特に有利に４５〜７０質量％、殊に有利に５０〜６５質量％である。また、モノマー懸濁液、即ち過剰量のモノマーａ）を有するモノマー溶液、例えばナトリウムアクリレートを使用することが可能である。含水量が上昇すると、エネルギー費用は、引続く乾燥の際に上昇し、含水量が減少すると、重合熱は、なお不十分にのみ導出されることができる。
【００４２】
有利な重合抑制剤は、最適な作用のために溶解した酸素を必要とする。従って、前記モノマー溶液からは重合前に、不活性化、即ち不活性ガス、有利には窒素または二酸化炭素を用いた貫流により溶解した酸素が取り除かれてよい。有利には、前記モノマー溶液の酸素含量は、重合前に、１質量ｐｐｍより少なく、特に有利に０．５質量ｐｐｍより少なく、殊に有利に０．１質量ｐｐｍより少なく低下される。
【００４３】
適した反応器は、ニーダー反応器またはベルト反応器（Ｂａｎｄｒｅａｋｔｏｒ）である。ニーダー中で、モノマー水溶液またはモノマー懸濁液の重合の際に生じるポリマーゲルは、例えばＷＯ  ２００１／０３８４０２Ａ１に記載されているように、反転撹拌軸により連続的に微粉砕される。ベルト上でのこの重合は、例えば、ドイツ連邦共和国特許出願公開第３８２５３６６号明細書Ａ１および米国特許第６２４１９２８号明細書中に記載されている。重合の際にベルト反応器中でポリマーゲルが生じ、これは、更なる処理工程、例えば押出機またはニーダー中で破砕されなくてはならない。
【００４４】
乾燥特性を改善するために、混練機により得られた微粉砕されたポリマーゲルは、付加的に押出されてよい。
【００４５】
しかし、モノマー水溶液を滴加し、形成された液滴を加熱されたキャリヤーガス流中で重合させることも可能である。この場合、処理工程は、ＷＯ  ２００８／０４０７１５  Ａ２およびＷＯ  ２００８／０５２９７１  Ａ１の記載と同様に重合および乾燥を併用することができる。
【００４６】
得られたポリマーゲルの酸基は、通常、部分的に中和されている。この中和は、有利には、前記モノマーの工程で実施される。通常、中和は、中和剤を水溶液としてかまたは好ましくは固体として混入することによって行われる。中和度は、特に２５〜９５モル％、特に有利に３０〜８０モル％、殊に有利に４０〜７５モル％であり、この場合には、通常の中和剤、特にアルカリ金属水酸化物、アルカリ金属酸化物、アルカリ金属炭酸塩またはアルカリ金属炭酸水素塩ならびにこれらの混合物が使用されてよい。アルカリ金属塩の代わりに、アンモニウム塩が使用されてもよい。ナトリウムおよびカリウムは、アルカリ金属として特に有利であるが、しかしながら水酸化ナトリウム、炭酸ナトリウムまたは炭酸水素ナトリウムならびにこれらの混合物が殊に有利である。
【００４７】
しかし、中和を重合後に、重合で生じるポリマーゲルの段階で実施することも可能である。更に、中和剤の一部をモノマー溶液に既にモノマー溶液に添加することにより、重合前に酸基を４０モル％まで、好ましくは１０〜３０モル％、特に好ましくは１５〜２５モル％中和することが可能であり、望ましい最終中和度は、重合の後に初めてポリマーゲルの段階で調節される。前記ポリマーゲルを少なくとも部分的に重合の後に中和する場合、前記ポリマーゲルは、有利に機械的に、例えば押出機を用いて微粉砕され、この場合、中和剤は、吹き付けられるか、散布されるか、または注入され、次に入念に混合されることができる。そのために、得られたゲル材料は、なお数回均質化のために押出されうる。
【００４８】
更に、ポリマーゲルは、特にベルト乾燥機を用いて、残留湿分が特に０．５〜１５質量％、特に有利に１〜１０質量％、殊に有利に２〜８質量％になるまで乾燥され、この場合には、残留湿分は、ＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）によって推奨された試験法Ｎｏ．ＷＳＰ２３０．２−０５"湿分含量  Ｍｏｉｓｔｕｒｅ  Ｃｏｎｔｅｎｔ"により測定される。残留湿分が高すぎる場合には、乾燥されたポリマーゲルは、低すぎるガラス転移温度Ｔｇを有し、後加工が困難になる。残留湿分が低すぎる場合には、乾燥されたポリマーゲルは、脆すぎ、引続く粉砕工程において、低すぎる粒度（"微細"）を有する望ましくない大量のポリマー粒子が生じる。前記ゲルの固体含量は、乾燥前に特に２５〜９０質量％、特に有利に３５〜７０質量％、殊に有利に４０〜６０質量％である。しかし選択的に、この乾燥のために、渦動床乾燥機またはパドル乾燥機が使用されてもよい。
【００４９】
乾燥したポリマーゲルは、この後で微粉砕されかつ分級され、この場合、微粉砕のために通常では１段階または多段階のロールミル、有利に２段階または３段階のロールミル、ピン付きミル、ハンマーミルまたはスイングミルを使用することができる。
【００５０】
製品画分として分離されるポリマー粒子の平均粒度は、特に少なくとも２００μｍ、特に有利に２５０〜６００μｍ、殊に有利に３００〜５００μｍである。製品画分の平均粒度は、ＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）によって推奨された試験法Ｎｏ．ＷＳＰ２２０．２−０５"粒径分布  Ｐａｒｔｉｋｅｌ  Ｓｉｚｅ  Ｄｉｓｔｒｉｂｕｔｉｏｎ"により算出されることができ、この場合篩画分の質量分は、累積されてプロットされ、平均粒度は、グラフにより測定される。この場合、平均粒度は、目開きの値であり、この値は、累積された５０質量％をもたらす。
【００５１】
少なくとも１５０μｍの粒度を有する粒子の割合は、特に少なくとも９０質量％、特に有利に少なくとも９５質量％、殊に有利に少なくとも９８質量％である。
【００５２】
低すぎる粒度を有するポリマー粒子は、生理食塩水流れ誘導性または透過率（ＳＦＣまたはＧＢＰ）を低下させる。従って、小さすぎるポリマー粒子（"微細"）の割合は、僅かであるべきである。
【００５３】
従って、小さすぎるポリマー粒子は、通常、分離され、および方法に返送される。これは、特に重合前、重合中または重合直後に、即ちポリマーゲルの乾燥前に行なわれる。小さすぎるポリマー粒子は、返送前または返送中に水および／または水性界面活性剤で湿潤されうる。
【００５４】
その後の処理工程において、例えば表面後架橋または別の被覆工程により小さすぎるポリマー粒子を分離することも可能である。この場合、返送された小さすぎるポリマー粒子は、表面後架橋されるかまたは別の方法で、例えば熱分解法珪酸で被覆される。
【００５５】
重合のためにニーダー反応器を使用する場合には、小さすぎるポリマー粒子は、特に重合の最後の三分の一の間に添加される。
【００５６】
小さすぎるポリマー粒子が極めて早期に、例えば既にモノマー溶液に添加された場合には、それによって得られた水吸収性ポリマー粒子の遠心分離保持能（ＣＲＣ）は、低下される。しかし、これは、例えば使用量を架橋剤ｂ）に適合させることによって補償されることができる。
【００５７】
小さすぎるポリマー粒子が極めて後期に、例えば重合反応器に後接続された装置中、例えば押出機中で初めて添加された場合には、小さすぎるポリマー粒子は、得られたポリマーゲル中に混入させることが困難である。しかし、不十分に混入された、小さすぎるポリマー粒子は、微粉砕中に再び乾燥されたポリマーゲルによって溶解し、したがって、分級の際に改めて分離され、返送すべき、小さすぎるポリマー粒子の量は、上昇する。
【００５８】
最大８５０μｍの粒度を有する粒子の割合は、特に少なくとも９０質量％、特に有利に少なくとも９５質量％、殊に有利に少なくとも９８質量％である。
【００５９】
最大６００μｍの粒度を有する粒子の割合は、特に少なくとも９０質量％、特に有利に少なくとも９５質量％、殊に有利に少なくとも９８質量％である。
【００６０】
大きすぎる粒度を有するポリマー粒子は、膨潤速度を低下させる。従って、大きすぎるポリマー粒子の割合は、同様に僅かであるべきである。
【００６１】
従って、大きすぎるポリマー粒子は、通常分離され、乾燥されたポリマーゲルの微粉砕に返送される。
【００６２】
ポリマー粒子は、前記性質をさらに改善するために表面後架橋されてよい。適当な表面後架橋剤は、ポリマー粒子の少なくとも２個のカルボキシラート基と共有結合を形成することができる基を含有する化合物である。適当な化合物は、例えば欧州特許出願公開第００８３０２２号明細書Ａ２、欧州特許出願公開第０５４３３０３号明細書Ａ１および欧州特許出願公開第０９３７７３６号明細書Ａ２に記載されているような多価アミン、多価アミドアミン、多価エポキシド、ドイツ連邦共和国特許出願公開第３３１４０１９号明細書Ａ１、ドイツ連邦共和国特許出願公開第３５２３６１７号明細書Ａ１および欧州特許出願公開第０４５０９２２号明細書Ａ２に記載されているような二価アルコールまたは多価アルコール、またはドイツ連邦共和国特許出願公開第１０２０４９３８号明細書Ａ１および米国特許第６２３９２３０号明細書に記載されているようなβ−ヒドロキシアルキルアミドである。
【００６３】
更に、ドイツ連邦共和国特許第４０２０７８０号明細書Ｃ１中には環式カーボネートが、ドイツ連邦共和国特許出願公開第１９８０７５０２号明細書Ａ１中には２−オキサゾリドンおよびその誘導体、例えば２−ヒドロキシエチル−２−オキサゾリドンが、ドイツ連邦共和国特許第１９８０７９９２号明細書Ｃ１中にはビス−２−オキサゾリジノンおよびポリ−２−オキサゾリジノンが、ドイツ連邦共和国特許出願公開第１９８５４５７３号明細書Ａ１中には２−オキソテトラヒドロ−１，３−オキサジンおよびその誘導体が、ドイツ連邦共和国特許出願公開第１９８５４５７４号明細書Ａ１中にはＮ−アシル−２−オキサゾリドンが、ドイツ連邦共和国特許出願公開第１０２０４９３７号明細書Ａ１中には環式尿素が、ドイツ連邦共和国特許出願公開第１０３３４５８４号明細書Ａ１中には二環式アミドアセタールが、欧州特許出願公開第１１９９３２７号明細書Ａ２中にはオキセタンおよび環式尿素が、およびＷＯ  ２００３／０３１４８２Ａ１中にはモルホリン−２，３−ジオンおよびその誘導体が適当な表面後架橋剤として記載されている。
【００６４】
好ましい表面後架橋剤は、エチレンカーボネート、エチレングリコールジグリシジルエーテル、ポリアミドとエピクロロヒドリンとの反応生成物およびプロピレングリコールと１，４−ブタンジオールとからなる混合物である。
【００６５】
殊に好ましい表面後架橋剤は、２−ヒドロキシエチルオキサゾリジン−２−オン、オキサゾリジン−２−オンおよび１，３−プロパンジオールである。
【００６６】
更に、ドイツ連邦共和国特許出願公開第３７１３６０１号明細書Ａ１中に記載されているような、付加重合可能なエチレン系不飽和基を含有する表面後架橋剤が使用されてもよい。
【００６７】
表面後架橋剤の量は、それぞれポリマー粒子に対して特に０．００１〜２質量％、特に有利に０．０２〜１質量％、殊に有利に０．０５〜０．２質量％である。
【００６８】
本発明の１つの好ましい実施態様において、表面後架橋前、表面後架橋中または表面後架橋後に表面後架橋に加えて多価陽イオンは、粒子表面上に施こされる。
【００６９】
本発明による方法において使用することができる多価陽イオンは、例えば二価の陽イオン、例えば亜鉛、マグネシウム、カルシウム、鉄およびストロンチウムの陽イオン、三価の陽イオン、例えばアルミニウム、鉄、クロム、希土類およびマンガンの陽イオン、四価の陽イオン、例えばチタンおよびジルコニウムの陽イオンである。対イオンとして塩化物イオン、臭化物イオン、硫酸イオン、硫酸水素イオン、炭酸イオン、炭酸水素イオン、硝酸イオン、燐酸イオン、燐酸水素イオン、燐酸二水素イオンおよびカルボン酸イオン、例えば酢酸イオン、酒石酸イオン、クエン酸イオンおよび乳酸イオンが可能である。硫酸アルミニウム、塩基性酢酸アルミニウムおよび乳酸アルミニウムは、好ましい。金属塩以外に、ポリアミンも多価陽イオンとして使用されることができる。
【００７０】
多価陽イオンの使用量は、それぞれポリマー粒子に対して例えば０．００１〜１．５質量％、特に０．００５〜１質量％、特に有利に０．０２〜０．８質量％である。
【００７１】
表面後架橋は、通常、表面後架橋剤の溶液が乾燥したポリマー粒子上に吹き付けられることによって実施される。この噴霧に引続き、表面後架橋剤で被覆されたポリマー粒子は、熱乾燥され、この場合表面後架橋反応は、乾燥前でも乾燥中でも行なわれうる。
【００７２】
表面後架橋剤の溶液の吹き付けは、有利に可動式混合工具を備えたミキサー中で、例えばスクリューミキサー、ディスクミキサーおよび櫂形攪拌機中で実施される。特に好ましいのは、水平方向ミキサー、例えば櫂形攪拌機であり、殊に好ましいのは、垂直方向ミキサーである。水平方向ミキサーと垂直方向ミキサーとは、混合軸の軸受けにより区別され、即ち水平方向ミキサーは、水平方向に支承された混合軸を有し、垂直方向ミキサーは、垂直方向に支承された混合軸を有する。適当なミキサーは、例えば水平方向Ｐｆｌｕｇｓｃｈａｒ（登録商標）ミキサー（Ｇｅｂｒ．Ｌｏｅｄｉｇｅ  Ｍａｃｈｉｎｅｎｂａｕ  ＧｍｂＨ，Ｐａｄｅｒｂｏｒｎ；ＤＥ）、Ｖｒｉｅｃｏ−Ｎａｕｔａ  Ｃｏｎｔｉｎｕｏｕｓ  Ｍｉｘｅｒ（Ｈｏｓｏｋａｗａ  Ｍｉｃｒｏｎ  ＢＶ；Ｄｏｅｔｉｎｃｈｅｍ；ＮＬ）、Ｐｒｏｃｅｓｓａｌｌ  Ｍｉｘｍｉｌｌ  Ｍｉｘｅｒ（Ｐｒｏｃｅｓｓａｌｌ  Ｉｎｃｏｒｐｏｒａｔｅｄ；Ｃｉｎｃｉｎｎａｔｉ；ＵＳ）およびＳｃｈｕｇｉ  Ｆｌｅｘｏｍｉｘ（登録商標）（Ｈｏｓｏｋａｗａ  Ｍｉｃｒｏｎ  ＢＶ；Ｄｏｅｔｉｎｃｈｅｍ；ＮＬ）である。しかし、表面後架橋剤溶液を渦動床中で吹き付けることも可能である。
【００７３】
表面後架橋剤は、典型的には水溶液として使用される。ポリマー粒子中への表面後架橋剤の侵入深さは、非水溶性溶剤の含量または全溶剤量により調節されることができる。
【００７４】
専ら水を溶剤として使用する場合には、有利に界面活性剤が添加される。それによって、湿潤挙動は、改善され、団塊化傾向は、減少される。しかし、特に溶剤混合物、例えばイソプロパノール／水、１，３−プロパンジオール／水およびプロピレングリコール／水が使用され、この場合混合物の質量比は、特に２０：８０〜４０：６０である。
【００７５】
この加熱乾燥は、特に接触乾燥機、特に好ましくはパドル型乾燥機、殊に好ましくはディスク型乾燥機中で実施される。適当な乾燥機は、例えばＨｏｓｏｋａｗａ  Ｂｅｐｅｘ（登録商標）水平方向のパドル型乾燥機（Ｈｏｓｏｋａｗａ  Ｍｉｃｒｏｎ  ＧｍｂＨ；Ｌｅｉｎｇａｒｔｅｎ；ＤＥ）、Ｈｏｓｏｋａｗａ  Ｂｅｐｅｘ（登録商標）ディスク型乾燥機（Ｈｏｓｏｋａｗａ  Ｍｉｃｒｏｎ  ＧｍｂＨ；Ｌｅｉｎｇａｒｔｅｎ；ＤＥ）およびＮａｒａ  Ｐａｄｄｌｅ  Ｄｒｙｅｒ（ＮＡＲＡ  Ｍａｃｈｉｎｅｒｙ  Ｅｕｒｏｐｅ；Ｆｒｅｃｈｅｎ；ＤＥ）である。さらに、流動床乾燥機を使用することもできる。
【００７６】
乾燥は、混合機それ自体中で、ジャケットの加熱又は熱風の吹き込みによって行なうことができる。後接続された乾燥機、例えば箱形乾燥機、回転管炉かまたは加熱可能なスクリューは、同様に好適である。特に有利には、渦動床乾燥機中で混合され、および乾燥される。
【００７７】
好ましい乾燥温度は、１００〜２５０℃、有利に１２０〜２２０℃、特に有利に１３０〜２１０℃、殊に有利に１５０〜２００℃の範囲内にある。反応ミキサーまたは乾燥器中での前記温度での好ましい滞留時間は、有利に少なくとも１０分間、特に有利に少なくとも２０分間、殊に有利に少なくとも３０分間、通常最大６０分間である。
【００７８】
引続き、表面後架橋されたポリマー粒子は、再び分級され、その際に小さすぎるポリマー粒子および／または大きすぎるポリマー粒子は、分離され、方法に返送される。
【００７９】
表面後架橋されたポリマー粒子は、前記性質をさらに改善するために被覆されてもよいし、後湿潤されてもよい。
【００８０】
場合による後湿潤は、特に３０〜８０℃、特に有利に３５〜７０℃、殊に有利に４０〜６０℃で実施される。低すぎる温度の場合には、吸水性ポリマー粒子は、団塊化の傾向を有し、比較的高い温度の場合には、既に著しく水が蒸発する。後湿潤に使用される水量は、特に１〜１０質量％、特に有利に２〜８質量％、殊に有利に３〜５質量％である。ポリマー粒子の機械的安定性は、後湿潤によって上昇され、このポリマー粒子の静電帯電の傾向は、減少される。
【００８１】
膨潤速度ならびに生理食塩水流れ誘導性または透過率（ＳＦＣまたはＧＢＰ）を改善するのに適した被覆は、例えば無機の不活性物質、例えば水不溶性金属塩、有機ポリマー、陽イオン性ポリマーならびに二価または多価金属陽イオンである。ダスト結合に適した被覆は、例えばポリオールである。ポリマー粒子の望ましくない焼き付き傾向に抗して適した被覆は、例えば熱分解法珪酸、例えばＡｅｒｏｓｉｌ（登録商標）２００、および界面活性剤、例えばＳｐａｎ（登録商標）２０である。
【００８２】
本発明による方法により製造された水吸収性ポリマー粒子は、特に０〜１５質量％、特に有利に０．２〜１０質量％、殊に有利に０．５〜８質量％の湿分含量を有し、この場合、この湿分含量は、ＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）によって推奨された試験法Ｎｏ．ＷＳＰ２３０．２−０５"湿分含量Ｍｏｉｓｔｕｒｅ  Ｃｏｎｔｅｎｔ"により測定される。
【００８３】
本発明による方法により得られる吸水性ポリマー粒子は、典型的には少なくとも１５ｇ／ｇ、特に少なくとも２０ｇ／ｇ、有利に少なくとも２２ｇ／ｇ、特に有利に少なくとも２４ｇ／ｇ、殊に有利に少なくとも２６ｇ／ｇの遠心分離保持容量（ＣＲＣ）を有する。水吸収性ポリマー粒子の遠心分離保持能（ＣＲＣ）は、通常、６０ｇ／ｇ未満である。この遠心分離保持能（ＣＲＣ）は、ＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）によって推奨された試験法Ｎｏ．ＷＳＰ２４１．２−０５"遠心分離保持能Ｃｅｎｔｒｉｆｕｇｅ  Ｒｅｔｅｎｔｉｏｎ  Ｃａｐａｃｉｔｙ"により測定される。
【００８４】
本発明による方法により得られる吸水性ポリマー粒子は、４９．２ｇ／ｃｍ2の圧力下で、典型的には少なくとも１５ｇ／ｇ、特に少なくとも２０ｇ／ｇ、有利に少なくとも２２ｇ／ｇ、特に有利に少なくとも２４ｇ／ｇ、殊に有利に少なくとも２６ｇ／ｇの吸収量を有する。水吸収性ポリマー粒子の４９．２ｇ／ｃｍ2の圧力下での吸収量は、通常、３５ｇ／ｇである。４９．２ｇ／ｃｍ2の圧力下での吸収量は、ＥＤＡＮＡ（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎ）によって推奨された試験法Ｎｏ．ＷＳＰ２４２．２−０５"圧力下での吸収量Ａｂｓｏｒｐｔｉｏｎ  ｕｎｄｅｒ  Ｐｒｅｓｓｕｒｅ"と同様に測定され、この場合には、２１．０ｇ／ｃｍ2の圧力の代わりに、圧力は、４９．２ｇ／ｃｍ2に調節される。
【００８５】
Ｂ．衛生用品
衛生用品、殊に使い捨ておむつは、
（Ａ）液体浸透性表面層（ｕｐｐｅｒ  ｌｉｑｕｉｄ−ｐｅｒｖｉｏｕｓ  ｌａｙｅｒ）、
（Ｂ）液体不浸透性裏面層（ｌｏｗｅｒ  ｌｉｑｕｉｄ−ｉｍｐｅｒｖｉｏｕｓ  ｌａｙｅｒ）、
（Ｃ）層（Ａ）と層（Ｂ）との間の吸水性貯蔵層（水吸収剤のコアｗａｔｅｒ−ａｂｓｏｒｂｅｎｔ  ｃｏｒｅ）および
（Ｄ）場合により層（Ａ）と層（Ｃ）との間の吸収−および分配層（捕捉分配層ａｃｑｕｉｓｉｔｉｏｎ  ｄｉｓｔｒｉｂｕｔｉｏｎ  ｌａｙｅｒ）から構成されている。
【００８６】
液体浸透性表面層（Ａ）は、直接皮膚に接触する層である。このための材料は、この場合、通常、合成または半合成の繊維、例えばポリエステル、ポリオレフィン、レイヨン、または普通の天然繊維、例えば綿からなる。不織材料の場合に、前記繊維は一般に結合剤、例えばポリアクリレートにより結合することができる。好ましい材料は、ポリエステル、レーヨン、ポリエチレンおよびポリプロピレンである。液体浸透性層の例は、例えばＷＯ ９９／５７３５５および欧州特許出願公開第１０２３８８３号明細書Ａ２に記載されている。
【００８７】
液体不浸透性裏面層（Ｂ）は、通常、ポリエチレンまたはポリプロピレンからのシートからなる。しかし、この液体不浸透性裏面層（Ｂ）は、別の全てのシート形成性ポリマー、例えばポリエステル、ポリアミド、殊に生分解性ポリエステルから構成されていてもよい。
【００８８】
本発明による吸水性貯蔵層は、本質的にセルロース繊維不含であるか、または特に３０質量％未満、有利に２０質量％未満、特に有利に１０質量％未満、殊に有利に５質量％未満のセルロース繊維の割合を有する。使用可能な吸水性ポリマー粒子は、全く制限を受けない。しかし、特に５０〜１５０×１０-7ｃｍ3ｓ／ｇの生理食塩水流れ誘導性（ＳＦＣ）を有する吸水性ポリマー粒子が使用され、この場合この生理食塩水流れ誘導性（ＳＦＣ）は、ＷＯ  ２００８／０９２８４３Ａ１（第３０頁、第１６〜３６行）に記載の方法により測定することができる。
【００８９】
同様に、透過率（ＧＢＰ）１０〜１００ダルシーズを有する吸水性ポリマー粒子が使用されてよい。１つの特別な実施態様において、透過率（ＧＢＰ）１００〜１０００ダルシーズを有する吸水性ポリマー粒子が使用される。透過率（ＧＢＰ）は、米国特許第２００５／０２５６７５７号明細書の記載により測定される。
【００９０】
更に、遠心分離保持能（ＣＲＣ）少なくとも３３ｇ／ｇおよび４９．２ｇ／ｃｍ2（ＡＵＬ０．７ｐｓｉ）の圧力下での吸収量少なくとも１２ｇ／ｇを有する吸水性ポリマー粒子を使用することは、好ましい。
【００９１】
更に、水性体液に対する吸水性ポリマー粒子の吸収速度が、吸水性貯蔵層中のそれぞれの要件に最適に適合されることは、好ましい。この吸収速度を測定するために、有利に刊行物、例えば単行本の"Ｍｏｄｅｒｎ  Ｓｕｐｅｒａｂｓｏｒｂｅｎｔ  Ｐｏｌｙｍｅｒ  Ｔｅｃｈｎｏｌｏｇｙ"，Ｆ．Ｌ．ＢｕｃｈｈｏｌｚおよびＡＴ．Ｇｒａｈａｍ，Ｗｉｌｅｙ−ＶＣＨ，１９９８中、第１５６〜１５７頁に記載された渦流試験が使用される。吸水性ポリマー粒子の渦流時間は、１２０秒未満、特に８０秒未満、有利に５０秒未満、特に有利に４０秒未満、殊に有利に２０秒未満である。
【００９２】
吸収−および分配層（Ｄ）は、通常、セルロース繊維、変性セルロースまたは合成繊維からなり、そして水性液体、例えば尿を急速に吸収しかつ吸水性層（Ｃ）にさらに導くという課題を有する。
【００９３】
吸収−および分配層（Ｄ）には、特に変性セルロース繊維、特に有利に化学的に変性されたセルロース繊維、殊に有利に化学的に補強されたセルロース繊維が使用される。化学的に補強するのに適した手段は、陽イオン変性された澱粉、ポリアミド−エピクロロヒドリン樹脂、ポリアクリルアミド、尿素−ホルムアルデヒド樹脂、メラミン−ホルムアルデヒド樹脂およびポリエチレンイミン樹脂である。
【００９４】
この補強は、化学構造を変えることによって、例えば架橋によって行なわれてもよい。架橋剤は、ポリマー鎖を共有結合の構成によって架橋しうる。適当な架橋剤は、例えばＣ2〜Ｃ8ジアルデヒド、１個のカルボン酸基を有するＣ2〜Ｃ8モノアルデヒドおよびＣ2〜Ｃ8ジカルボン酸である。
【００９５】
本発明によれば、改善された吸水性貯蔵層、ならびにこの吸水性貯蔵層を含む衛生用品が得られる。この場合には、液体貯蔵と液体伝導を分けることによって、一面で殊に繊維の材料消費量は、前記の貯蔵層の形成のために明らかに減少させることができ、他面、乾式で使用する際に優れた完全性を有する薄手の軟質衛生用品が得られ、それというのも、吸水性ポリマー粒子は、本質的に効果的に固着されうるからである。
【符号の説明】
【００９６】
１  不織布裏面シート、  ２  液体浸透性表面シート、  ３  吸水性ポリマー粒子、  ４  接着層、  ５  第２の液体浸透性表面シート、  ６  付加的な接着層、  ７  機械走行方向、  ８  不織布裏面シート、  ９  液体浸透性表面シート、  １０  吸水性ポリマー粒子、  １１  上向きに方向付けられた繊維、  １２  不織布裏面シート、  １３  液体浸透性表面シート、  １４  吸水性ポリマー粒子、  １５  液体浸透性マトリックス
【図１ａ】
2012527267.tif 000002
【図１ｂ】
2012527267.tif 000003
【図１ｃ】
2012527267.tif 000004
【図２】
2012527267.tif 000005
【図３ａ】
2012527267.tif 000006
【図３ｂ】
2012527267.tif 000007
【国際調査報告】
2012527267.tif 000008
2012527267.tif 000009
2012527267.tif 000010
2012527267.tif 000011
2012527267.tif 000012
2012527267.tif 000013